Matériau photocatalytique composite à silice-terres rares, caractérisé en ce qu’il comprend les composants suivants : la silice, un matériau luminescent à longue rémanence et un matériau photocatalytique ; le matériau photocatalytique composite à silice-terres rares présentant une structure poreuse ; Dans lequel, le matériau luminescent à longue rémanence est un matériau luminescent dopé aux terres rares ; le matériau photocatalytique est un ou plusieurs choisis parmi les oxydes métalliques, les oxydes métalliques dopés à l’azote et les oxydes métalliques dopés au carbone. Matériau photocatalytique composite à silice-terres rares selon la revendication 1, caractérisé en ce que, le matériau luminescent dopé aux terres rares est un ou plusieurs choisis parmi CaAl 2 O 4 :Eu 2+ ,Nd 3+ , SrAl 2 O 4 :Eu 2+ ,Dy 3+ , SrAl 4 O 7 :Eu 2+ ,Dy 3+ , SrAl 12 O 19 :Eu 2+ ,Dy 3+ , Sr 4 Al 14 O 25 :Eu 2+ ,Dy 3+ , BaAl 2 O 4 :Eu 2+ ,Dy 3+ , SrAl 2 O 4 :Ce 3+ , Sr 2 Si 2 O 4 :Ce 3+ , Sr 3 SiO 5 :Eu 2+ ,Dy 3+ , Sr 2 Al 2 SiO 7 :Eu 2+ , Sr 2 ZnSi 2 O 7 :Eu 2+ ,Dy 3+ , Sr 2 MgSi 2 O 7 :Eu 2+ ,Dy 3+ , Ca 2 MgSi 2 O 7 :Eu 2+ ,Dy 3+ , Ba 2 MgSi 2 O 7 :Eu 2+ ,Dy 3+ et(Sr,Ca) 2 MgSi 2 O 7 :Eu 2+ ,Dy 3+ . Matériau photocatalytique composite à silice-terres rares selon la revendication 1, caractérisé en ce que, le matériau photocatalytique composite à silice-terres rares présente une taille moyenne de pores de 5 nm à 200 nm, et une surface spécifique de 200 m 2 /g à 1500 m 2 /g. Procédé de préparation du matériau photocatalytique composite à silice-terres rares selon l’une quelconque des revendications 1 à 3, caractérisé en ce qu'il comprend les étapes suivantes : S1, mélanger une source de silicium, un solvant organique, de l’eau et un acide sous agitation, puis ajouter le matériau luminescent à longue rémanence et le matériau photocatalytique et homogénéiser sous agitation ; S2, ajouter une solution alcaline à la solution obtenue à l’étape S1 et continuer à agiter jusqu’un gel se forme ; S3, une fois le gel obtenu à l’étape S2 vieilli, immerger le gel dans un solvant organique contenant un modificateur de surface ; S4, remplacer le solvant contenu dans les pores du gel obtenu à l’étape S4 par un solvant à faible tension superficielle et sécher pour obtenir un matériau photocatalytique hydrophobe ; et S5, calciner le matériau photocatalytique hydrophobe obtenu à l’étape S4 pour obtenir un matériau photocatalytique hydrophile composite à silice-terres rares. Procédé de préparation selon la revendication 4, caractérisé en ce que, à l'étape S1, l’acide est un ou plusieurs choisi parmi l’acide chlorhydrique, l’acide sulfurique, l’acide nitrique, l’acide phosphorique, l’acide citrique, l’acide oxalique et l’acide acétique. Procédé de préparation selon la revendication 4, caractérisé en ce que, à l'étape S1, la source de silicium est un ou plusieurs choisies parmi l’orthosilicate de méthyle, l’orthosilicate d’éthyle, le méthyltriméthoxysilane et le méthyltriéthoxysilane. Procédé de préparation selon la revendication 4, caractérisé en ce que, à l’étape S2, l’alcali dans la solution alcaline est un ou plusieurs choisis parmi NH 3 ·H 2 O, la triéthanolamine, l’hydroxyde de sodium et l’hydroxyde de potassium. Procédé de préparation selon la revendication 4, caractérisé en ce que, à l’étape S3, le modificateur de surface est un ou plusieurs choisis parmi le méthyltriméthoxysilane, le méthyltriéthoxysilane, l’octyltriéthoxysilane, le hexaméthyldisilazane, le triméthylchlorosilane, le phényl triméthylsilane, le phényl triéthylsilane, le méthyl triacétoxysilane, le vinyle triacétoxysilane, le perfluorooctyltriméthoxysilane, le perfluorooctyltriéthoxysilane, le perfluorodécyltriméthoxysilane et le perfluorodécyltriéthoxysilane. Application du matériau photocatalytique composite à silice-terres rares selon l’une quelconque des revendications 1 à 3 dans la dégradation catalytique des substances organiques contenues dans les eaux usées et les gaz d’échappement ; dans laquelle les substances organiques sont les colorants azoïques, les colorants phénoliques, le formaldéhyde, des graisses ou le goudron.